(57)【要約】【課題】多孔質状の酸化亜鉛薄膜製造用組成物及び多孔質状の３Ｂ族元素がドープされた酸化亜鉛薄膜製造用組成物を提供する。【解決手段】一般式（１） で表される有機亜鉛化合物を有機溶媒に溶解した溶液に、前記有機亜鉛化合物に対するモル比が０．０５以上、０．９未満の範囲で水を添加して前記有機亜鉛化合物を部分的に加水分解して得られる部分加水分解物、及びハロゲン含有有機化合物を含有することを特徴とする、多孔質状酸化亜鉛薄膜製造用組成物。Ｒ1−Ｚｎ−Ｒ1      （１）（式中、Ｒ1は炭素数１〜７の直鎖または分岐したアルキル基である）上記組成物にさらに、３Ｂ族元素化合物又はその（部分）加水分解物を含有する多孔質状の３Ｂ族元素がドープされた酸化亜鉛薄膜製造用組成物。【選択図】なし【特許請求の範囲】
【請求項１】
一般式（１）で表される有機亜鉛化合物を有機溶媒に溶解した溶液に、前記有機亜鉛化合物に対するモル比が０．０５以上、０．９未満の範囲で水を添加して前記有機亜鉛化合物を部分的に加水分解して得られる部分加水分解物、及びハロゲン含有有機化合物を含有することを特徴とする、多孔質状酸化亜鉛薄膜製造用組成物。
Ｒ1−Ｚｎ−Ｒ1  （１）
（式中、Ｒ1は炭素数１〜７の直鎖または分岐したアルキル基である）
【請求項２】
下記一般式（１）で表される有機亜鉛化合物と、下記一般式（２）または下記一般式（３）で表される３Ｂ族元素化合物の少なくとも１種とを有機溶媒に溶解した溶液に、前記有機亜鉛化合物および３Ｂ族元素化合物の合計量に対するモル比が０．０５以上、０．９未満の範囲で水を添加して、少なくとも前記有機亜鉛化合物を部分的に加水分解して得られる部分加水分解物(但し、前記３Ｂ族元素化合物は、前記有機亜鉛化合物に対するモル比が０．００５〜０．３の割合である)及びハロゲン含有有機化合物が含有することを特徴とする、多孔質状ドープ酸化亜鉛薄膜製造用組成物。
Ｒ1−Ｚｎ−Ｒ1   （１）
（ 式中、Ｒ1 は炭素数１〜７の直鎖または分岐したアルキル基である）
ＭcＸd・ａＨ2Ｏ  （２）
（ 式中、Ｍ は３Ｂ族元素であり、Ｘは、ハロゲン原子、硝酸根（ＮＯ３＋）または硫酸根（ＳＯ４２＋）であり、Ｘがハロゲン原子または硝酸根の場合、ｃは１ 、ｄは３、Ｘが硫酸根の場合、ｃは２、ｄは３、ａは０〜９の整数である。）
【化１】
2015163560.tif 000006
（式中、Ｍ は３Ｂ族元素であり、Ｒ2、Ｒ3、Ｒ4は独立に、水素、炭素数１〜 ７の直鎖もしくは分岐したアルキル基、炭素数１〜７の直鎖もしくは分岐したアルコキシル基、カルボン酸基、またはアセチルアセトナート基であり、さらにＬは窒素、酸素またはリンを含有した配位性有機化合物であり、ｎ は０〜９の整数である。）
【請求項３】
前記部分加水分解物は、前記３Ｂ族元素化合物の部分加水分解物を含む請求項２に記載の組成物。
【請求項４】
一般式（１）で表される有機亜鉛化合物を有機溶媒に溶解した溶液に、前記有機亜鉛化合物に対するモル比が０．０５以上、 ０．９未満の範囲で水を添加して、前記有機亜鉛化合物を部分的に加水分解して得られる部分加水分解物、前記有機亜鉛化合物に対するモル比が０．００５〜０．３の割合の一般式（２）または一般式（３）で表される３Ｂ族元素化合物の少なくとも１種、及びハロゲン含有有機化合物を含有することを特徴とする、多孔質状ドープ酸化亜鉛薄膜製造用組成物。
Ｒ1−Ｚｎ−Ｒ1   （１）
（式中、Ｒ 1 は炭素数１〜７の直鎖または分岐したアルキル基である）
ＭcＸd・ａＨ2Ｏ  （２）
（式中、Ｍは３Ｂ族元素であり、Ｘは、ハロゲン原子、硝酸根（ＮＯ３＋）または硫酸根（ＳＯ４２＋）であり、Ｘがハロゲン原子または硝酸根の場合、ｃは１、ｄは３、Ｘが硫酸根の場合、ｃは２、ｄは３、ａは０〜９の整数である。）
【化２】
2015163560.tif 000007
（式中、Ｍは３Ｂ族元素であり、Ｒ2、Ｒ3、Ｒ4は独立に、水素、炭素数１〜７の直鎖もしくは分岐したアルキル基、炭素数１〜７の直鎖もしくは分岐したアルコキシル基、カルボン酸基、またはアセチルアセトナート基であり、さらにＬは窒素、酸素またはリンを含有した配位性有機化合物であり、ｎは０〜９の整数である。）
【請求項５】
前記組成物は、前記３Ｂ族元素化合物の加水分解物を実質的に含まない請求項４に記載の組成物。
【請求項６】
前記部分加水分解物調製に用いる有機溶媒が、ハロゲン含有有機化合物であるか、またはハロゲン含有有機化合物を含有する有機溶媒である請求項１〜５のいずれかに記載の組成物。
【請求項７】
前記部分加水分解物調製に用いる有機溶媒が、３０質量％以上のハロゲン含有有機化合物を含有する有機溶媒である請求項６に記載の組成物。
【請求項８】
前記有機亜鉛化合物の部分加水分解物の濃度が１〜３０質量％の範囲である請求項１〜７のいずれかに記載の組成物。
【請求項９】
前記有機亜鉛化合物は、Ｒ1が炭素数１、２、３、４、５、または６のアルキル基である化合物である請求項１〜８のいずれかに記載の組成物。
【請求項１０】
前記有機亜鉛化合物がジエチル亜鉛である請求項１〜９のいずれかに記載の組成物。
【発明の詳細な説明】
【技術分野】
【０００１】
加熱することにより、多孔質状の酸化亜鉛薄膜を形成することができる有機亜鉛化合物を原料として調製した、発火性がなく取扱いが容易な多孔質状酸化亜鉛薄膜製造用組成物および３Ｂ族元素をドープした多孔質状ドープ酸化亜鉛薄膜製造用組成物に関する。
【背景技術】
【０００２】
可視光線に対して高い透過性を有する透明な酸化亜鉛薄膜や３Ｂ族元素がドープされた酸化亜鉛薄膜は、光触媒膜、紫外線カット膜、赤外線反射膜、ＣＩＧＳ太陽電池のバッファ層、色素増感太陽電池の電極膜、帯電防止膜等に使用され、幅広い用途を持つ。
【０００３】
透明な酸化亜鉛薄膜や３Ｂ族元素がドープされた酸化亜鉛薄膜の製造方法としては種々の方法が知られている（非特許文献１）。有機亜鉛化合物を原料として用いる代表的な方法としては、化学気相成長(CVD)法（非特許文献２）と、スプレー熱分解法（非特許文献３）、スピンコート法（特許文献１）、ディップコート法（非特許文献４）等の塗布法とがある。
【０００４】
しかしながら、化学気相成長(CVD)法では、大型の真空容器を用いる必要があり、かつ製膜速度が非常に遅いために製造コストが高くなる。また、真空容器の大きさにより形成することのできる酸化亜鉛薄膜の大きさが制限される為に大型のものを形成することができない、等の問題があった。
【０００５】
上記塗布法は、上記化学気相成長(CVD)法に比べて装置が簡便で膜形成速度が速いため生産性が高く製造コストも低い。また、真空容器を用いる必要がなく真空容器による制約がない為、大きな３Ｂ族元素がドープされた酸化亜鉛薄膜の作成も可能であるという利点がある。
【０００６】
上記スプレー熱分解法では、スプレー塗布と同時に溶媒乾燥し、次いで基板温度を３ ６０℃以上に加熱することで酸化亜鉛薄膜や３Ｂ族元素がドープされた酸化亜鉛薄膜塗膜を得ている。
【０００７】
上記スピンコート法およびディップコート法は、スピンコートまたはディップコート後に溶媒を乾燥し、次いで基板温度を４００℃以上に加熱することで酸化亜鉛薄膜や３Ｂ族元素がドープされた酸化亜鉛薄膜塗膜を得ている。
【０００８】
近年、３００℃以下の加熱で透明な酸化亜鉛薄膜や３Ｂ族元素がドープされた酸化亜鉛薄膜を形成することができる酸化亜鉛薄膜製造用組成物として、例えば、ジエチル亜鉛のような有機亜鉛化合物を電子供与性有機溶媒に溶解した溶液に、水を添加して、前記有機亜鉛化合物を少なくとも部分的に加水分解することにより得られる生成物および前記生成物に３Ｂ族元素を含む化合物を共存させて種々の処理により得られた化合物が知られている（特許文献３、特許文献４および特許文献５）
【先行技術文献】
【特許文献】
【０００９】
【特許文献１】特開平７−１８２９３９号公報
【特許文献２】特開２０１０−１２６４０２号公報
【特許文献３】特開２０１１−４６５６６号公報
【特許文献４】特開２０１１−１６８４０７号公報
【特許文献５】特開２０１２−８７０１４号公報
【非特許文献】
【００１０】
【非特許文献１】日本学術振興会透明酸化物光電子材料第１ ６ ６ 委員会編、透明導電膜の技術 改訂２版（２００６）、ｐ１６５〜１７３
【非特許文献２】K. Sorab, et al. Appl. Phys. Lett., 37(5), 1 September 1980
【非特許文献３】F. Paraguay D, et al. Thin Solid films., 16(366), 2000
【非特許文献４】Y. Ohya, et al. J. Mater. Sci., 4099(29), 1994
【発明の概要】
【発明が解決しようとする課題】
【００１１】
色素増感太陽電池や有機薄膜太陽電池、無機薄膜太陽電池、酸化物センサ、触媒担体、吸着膜、分離膜等の用途に使用される酸化亜鉛薄膜や３Ｂ族元素がドープされた酸化亜鉛薄膜は、その形状として多孔質状のものが好ましく用いられる場合がある。
【００１２】
本発明者らは、特許文献３、特許文献４および特許文献５に記載の、３００℃以下の加熱で透明な酸化亜鉛薄膜や３Ｂ族元素がドープされた酸化亜鉛薄膜を形成することができる酸化亜鉛薄膜製造用組成物である、ジエチル亜鉛のような有機亜鉛化合物を電子供与性有機溶媒等の有機溶媒に溶解した溶液に、水を添加して、前記有機亜鉛化合物を少なくとも部分的に加水分解することにより得られる生成物および前記生成物に３Ｂ族元素を含む化合物を共存させて種々の処理により得られた化合物を用いて酸化亜鉛薄膜や３Ｂ族元素がドープされた酸化亜鉛薄膜の形成をを行ったところ、得られた酸化亜鉛薄膜や３Ｂ族元素がドープされた酸化亜鉛薄膜は、緻密な薄膜が得られるものの、多孔質状の薄膜は得ることができなかった。
【００１３】
そこで本発明の目的は、ジエチル亜鉛のような有機亜鉛化合物を電子供与性有機溶媒等の有機溶媒に溶解した溶液に、水を添加して、前記有機亜鉛化合物を部分的に加水分解することにより得られる生成物および前記生成物に３Ｂ族元素を含む化合物を共存させて種々の処理により得られた化合物を改良して、多孔質状の酸化亜鉛薄膜や多孔質状の３Ｂ族元素がドープされた酸化亜鉛薄膜を形成することができる、多孔質状の酸化亜鉛薄膜製造用組成物や多孔質状の３Ｂ族元素がドープされた酸化亜鉛薄膜製造用組成物を提供することである。
【課題を解決するための手段】
【００１４】
上記課題を解決するための本発明は、以下のとおりである。
［１］
一般式（１）で表される有機亜鉛化合物を有機溶媒に溶解した溶液に、前記有機亜鉛化合物に対するモル比が０．０５以上、０．９未満の範囲で水を添加して前記有機亜鉛化合物を部分的に加水分解して得られる部分加水分解物、及びハロゲン含有有機化合物を含有することを特徴とする、多孔質状酸化亜鉛薄膜製造用組成物。
Ｒ1−Ｚｎ−Ｒ1  （１）
（式中、Ｒ1は炭素数１〜７の直鎖または分岐したアルキル基である）
［２］
下記一般式（１）で表される有機亜鉛化合物と、下記一般式（２）または下記一般式（３）で表される３Ｂ族元素化合物の少なくとも１種とを有機溶媒に溶解した溶液に、前記有機亜鉛化合物および３Ｂ族元素化合物の合計量に対するモル比が０．０５以上〜０．９未満の範囲で水を添加して、少なくとも前記有機亜鉛化合物を部分的に加水分解して得られる部分加水分解物(但し、前記３Ｂ族元素化合物は、前記有機亜鉛化合物に対するモル比が０．００５〜０．３の割合である)及びハロゲン含有有機化合物が含有することを特徴とする、多孔質状ドープ酸化亜鉛薄膜製造用組成物。
Ｒ1−Ｚｎ−Ｒ1   （１）
（式中、Ｒ1 は炭素数１〜７の直鎖または分岐したアルキル基である）
ＭcＸd・ａＨ2Ｏ  （２）
（式中、Ｍ は３Ｂ族元素であり、Ｘ は、ハロゲン原子、硝酸根（ＮＯ３＋）または硫酸根（ＳＯ４２＋）であり、Ｘ がハロゲン原子または硝酸根の場合、ｃ は１ 、ｄ は３ 、Ｘ が硫酸根の場合、ｃ は２ 、ｄ は３ 、ａ は０〜 ９ の整数である。）
【化１】
2015163560.tif 000002
（式中、Ｍ は３Ｂ族元素であり、Ｒ2、Ｒ3、Ｒ4 は独立に、水素、炭素数１〜７の直鎖もしくは分岐したアルキル基、炭素数１〜７の直鎖もしくは分岐したアルコキシル基、カルボン酸基、またはアセチルアセトナート基であり、さらにＬ は窒素、酸素またはリンを含有した配位性有機化合物であり、ｎは０〜９の整数である。）
［３］
前記部分加水分解物は、前記３Ｂ族元素化合物の部分加水分解物を含む［２］に記載の組成物。
［４］
一般式（１）で表される有機亜鉛化合物を有機溶媒に溶解した溶液に、前記有機亜鉛化合物に対するモル比が０．０５以上、０．９未満の範囲で水を添加して、前記有機亜鉛化合物を部分的に加水分解して得られる部分加水分解物、前記有機亜鉛化合物に対するモル比が０．００５〜０．３の割合の一般式（２）または一般式（３）で表される３Ｂ族元素化合物の少なくとも１ 種、及びハロゲン含有有機化合物を含有することを特徴とする、多孔質状ドープ酸化亜鉛薄膜製造用組成物。
Ｒ1−Ｚｎ−Ｒ1   （１）
（ 式中、Ｒ 1 は炭素数１〜７の直鎖または分岐したアルキル基である）
ＭcＸd・ａＨ2Ｏ  （２）
（ 式中、Ｍは３Ｂ族元素であり、Ｘは、ハロゲン原子、硝酸根（ＮＯ３＋）または硫酸根（ＳＯ４２＋）であり、Ｘがハロゲン原子または硝酸根の場合、ｃは１、ｄは３ 、Ｘ が硫酸根の場合、ｃは２、ｄは３、ａ は０〜９の整数である。）
【化２】
2015163560.tif 000003
（ 式中、Ｍは３Ｂ族元素であり、Ｒ2、Ｒ3、Ｒ4は独立に、水素、炭素数１〜７の直鎖もしくは分岐したアルキル基、炭素数１〜７の直鎖もしくは分岐したアルコキシル基、カルボン酸基、またはアセチルアセトナート基であり、さらにＬは窒素、酸素またはリンを含有した配位性有機化合物であり、ｎは０〜９の整数である。）
［５］
前記組成物は、前記３Ｂ族元素化合物の加水分解物を実質的に含まない［４］に記載の組成物。
［６］
前記部分加水分解物調製に用いる有機溶媒が、ハロゲン含有有機化合物であるか、またはハロゲン含有有機化合物を含有する有機溶媒である［１］〜［５］のいずれかに記載の組成物。
［７］
前記部分加水分解物調製に用いる有機溶媒が、３０質量％以上のハロゲン含有有機化合物を含有する有機溶媒である［６］に記載の組成物。
［８］
前記有機亜鉛化合物の部分加水分解物の濃度が１〜３０質量％の範囲である［１］〜［７］のいずれかに記載の組成物。
［９］
前記有機亜鉛化合物は、Ｒ1 が炭素数１、２、３、４、５、または６のアルキル基である化合物である［１］〜［８］のいずれかに記載の組成物。
［１０］
前記有機亜鉛化合物がジエチル亜鉛である［１］〜［９］のいずれかに記載の組成物。
【発明の効果】
【００１５】
本発明の多孔質状酸化亜鉛薄膜製造用組成物および多孔質状３Ｂ族元素をドープした酸化亜鉛薄膜製造用組成物を用いれば、塗布および加熱を行うだけで多孔質状の酸化亜鉛薄膜および多孔質状の３Ｂ族元素がドープされた酸化亜鉛薄膜を製造することができる。
【図面の簡単な説明】
【００１６】
【図１】実施例１で得られた組成物の真空乾燥後のＮＭＲスペクトル
【図２】参考例１で得られた多孔質状酸化亜鉛薄膜の走査型電子顕微鏡写真（薄膜表面）
【図３】参考例１で得られた多孔質状酸化亜鉛薄膜の走査型電子顕微鏡写真（薄膜断面）
【図４】参考例１で得られた多孔質状酸化亜鉛薄膜のＸＲＤ チャート
【図５】参考例２で得られた多孔質状酸化亜鉛薄膜の走査型電子顕微鏡写真（薄膜表面）
【図６】参考例３で得られた多孔質状酸化亜鉛薄膜の走査型電子顕微鏡写真（薄膜表面）
【図７】参考例４で得られたガリウムがドープされた多孔質状酸化亜鉛薄膜の走査型電子顕微鏡写真（薄膜表面）
【図８】比較例１で得られた酸化亜鉛薄膜の走査型電子顕微鏡写真（薄膜表面）
【図９】比較例１で得られた酸化亜鉛薄膜の走査型電子顕微鏡写真（薄膜断面）
【図１０】比較例２で得られた酸化亜鉛薄膜の走査型電子顕微鏡写真（薄膜表面）
【図１１】比較例２で得られた酸化亜鉛薄膜の走査型電子顕微鏡写真（薄膜断面）
【発明を実施するための形態】
【００１７】
［多孔質状酸化亜鉛薄膜製造用組成物］
本発明の多孔質状酸化亜鉛薄膜製造用組成物は、
一般式（１） で表される有機亜鉛化合物を有機溶媒に溶解した溶液に、前記有機亜鉛化合物に対するモル比が０．０５以上、０．９未満の範囲で水を添加して前記有機亜鉛化合物を部分的に加水分解して得られる部分加水分解物（以下、部分加水分解物１ということがある）、及びハロゲン含有有機化合物を含有することを特徴とする、多孔質状酸化亜鉛薄膜製造用組成物である。
Ｒ1−Ｚｎ−Ｒ1  （１）
（式中、Ｒ1は炭素数１〜７の直鎖または分岐したアルキル基である）
【００１８】
［多孔質状３Ｂ族元素をドープした酸化亜鉛薄膜製造用組成物］
本発明の多孔質状３Ｂ族元素をドープした酸化亜鉛薄膜製造用組成物は、
（ｉ）下記一般式（１）で表される有機亜鉛化合物と、下記一般式（２）または下記一般式（３）で表される３Ｂ族元素化合物の少なくとも１種とを有機溶媒に溶解した溶液に、前記有機亜鉛化合物および３Ｂ族元素化合物の合計量に対するモル比が０．０５以上〜０．９未満の範囲で水を添加して、少なくとも前記有機亜鉛化合物を部分的に加水分解して得られる部分加水分解物(但し、前記３Ｂ族元素化合物は、前記有機亜鉛化合物に対するモル比が０．００５〜０．３の割合である) (以下、部分加水分解物２と言うことがある)及びハロゲン含有有機化合物が含有することを特徴とする、多孔質状ドープ酸化亜鉛薄膜製造用組成物、並びに
（ｉｉ）一般式（１）で表される有機亜鉛化合物を有機溶媒に溶解した溶液に、前記有機亜鉛化合物に対するモル比が０．０５以上、０．９未満の範囲で水を添加して、前記有機亜鉛化合物を部分的に加水分解して得られる部分加水分解物（部分加水分解物１）、前記有機亜鉛化合物に対するモル比が０．００５〜０．３の割合の一般式（２）または一般式（３）で表される３Ｂ族元素化合物の少なくとも１種、及びハロゲン含有有機化合物が含有することを特徴とする、多孔質状ドープ酸化亜鉛薄膜製造用組成物である。尚、前記部分加水分解物１と前記有機亜鉛化合物に対するモル比が０．００５〜０．３の割合の一般式（２）または一般式（３）で表される３Ｂ族元素化合物の少なくとも１ 種を含有する組成物を部分加水分解物３と呼ぶことがある。
Ｒ1−Ｚｎ−Ｒ1  （１）
（式中、Ｒ 1 は炭素数１〜７の直鎖または分岐したアルキル基である）
ＭcＸd・ａＨ2Ｏ （２）
（式中、Ｍは３Ｂ族元素であり、Ｘは、ハロゲン原子、硝酸根（ＮＯ３＋）または硫酸根（ＳＯ４２＋）であり、Ｘがハロゲン原子または硝酸根の場合、ｃは１、ｄは３、Ｘが硫酸根の場合、ｃは２、ｄは３、ａ は０〜９の整数である。）
【化３】
2015163560.tif 000004
（式中、Ｍは３Ｂ族元素であり、Ｒ2 、Ｒ3 、Ｒ4 は独立に、水素、炭素数１〜７の直鎖もしくは分岐したアルキル基、炭素数１〜７の直鎖もしくは分岐したアルコキシル基、カルボン酸基、またはアセチルアセトナート基であり、さらにＬ は窒素、酸素またはリンを含有した配位性有機化合物であり、ｎは０〜９の整数である。）
【００１９】
部分加水分解物２においては、有機亜鉛化合物と３Ｂ族元素化合物の混合溶液に水を添加するので、前記生成物は、通常、前記３Ｂ族元素化合物の加水分解物を含む。３Ｂ族元素化合物の加水分解物は、水の添加量等によるが、部分加水分解物であることができる。また、部分加水分解物３においては、有機亜鉛化合物に水を添加して部分加水分解物１を調製した後に、３Ｂ族元素化合物と混合すること、及び部分加水分解物１調製における有機亜鉛化合物に対する水添加のモル比が０．０５以上、０．９未満の範囲であることから、添加した水が有機亜鉛化合物の加水分解に消費された後に３Ｂ族元素化合物へ添加されており、部分加水分解物３は、通常、前記３Ｂ族元素化合物の加水分解物は含まない。３Ｂ族元素化合物は、加水分解されず、原料のままで含有されるか、あるいは、有機亜鉛化合物の部分加水分解物が有する有機基と３Ｂ族元素化合物の有機基(配位子)が交換(配位子交換)したものになる可能性もある。
【００２０】
前記水の添加量は、部分加水分解物１においては、前記水の添加量は、前記有機亜鉛化合物に対するモル比を０．０５以上、０．９未満の範囲とする。また、部分加水分解物２においては、前記有機亜鉛化合物と３Ｂ族元素化合物の合計量に対するモル比を０．０５以上、０．９未満の範囲とする。
【００２１】
以下、部分加水分解物１〜３について合わせて説明する。
有機溶媒は、部分加水分解物１においては、一般式（１）で表される有機亜鉛化合物に対して溶解性を有するものであればよく、部分加水分解物２および３においては、一般式（１）で表される有機亜鉛化合物、一般式（２）または（３）で表される３Ｂ族元素化合物および水に対して溶解性を有するものであればよいが、特に、電子供与性溶媒や炭化水素溶媒の使用が好ましい。また、有機溶媒は、水に対して溶解性を有するものを用いることもでき、水に対して溶解性を有する有機溶媒と水に対する溶解性が低いものを併用することもできる。
【００２２】
前記部分加水分解物調製に用いる有機溶媒は、ハロゲン含有有機化合物であるか、またはハロゲン含有有機化合物を含有する有機溶媒であることができる。前記部分加水分解物調製に用いる有機溶媒が、ハロゲン含有有機化合物を含有する有機溶媒である場合、ハロゲン含有有機化合物の含有量は全有機溶媒に対して３０質量％以上であることが多孔質状の薄膜を得るためには好ましく、ハロゲン含有有機化合物の含有量は、全有機溶媒に対して５０質量％以上、７０質量％以上、９０質量％以上であることがさらに好ましい。ハロゲン含有有機化合物以外の有機溶媒は、電子供与性溶媒や炭化水素溶媒であることができる。
【００２３】
な電子供与性有機溶媒の例としては、１，２−ジエトキシエタン、１，２−ジブトキエタンやジエチルエーテル、ジｎ−プロピルエーテル、ジイソプロピルエーテル、ジブチルエーテル、テトラヒドロフラン、ジオキサン、グライム、ジグライム、トリグライム、アニソール、メトキシトルエン等のエーテル系溶媒、トリメチルアミン、トリエチルアミン、トリフェニルアミン等のアミン系溶媒等を挙げることができる。電子供与性を有する溶媒としては、１，２−ジエトキシエタン、テトラヒドロフラン、ジオキサンが好ましい。
また、本発明では、溶媒として炭化水素化合物を用いることが出来る。前記炭化水素化合物としては、炭素数５〜２０のより好ましくは炭素数６〜１２の直鎖、分岐炭化水素化合物または環状炭化水素化合物、炭素数６〜２０の、より好ましくは炭素数６〜１２の芳香族炭化水素化合物およびそれらの混合物を例示することが出来る。
【００２４】
これら炭化水素化合物の具体的な例として、ペンタン、n−ヘキサン、ヘプタン、イソヘキサン、メチルペンタン、オクタン、２，２，４−トリメチルペンタン（イソオクタン）、ｎ−ノナン、ｎ−デカン、ｎ−ヘキサデカン、オクタデカン、エイコサン、メチルヘプタン、２，２−ジメチルヘキサン、２−メチルオクタンなどの脂肪族炭化水素；シクロペンタン、シクロヘキサンメチルシクロヘキサン、エチルシクロヘキサン等の脂環式炭化水素、ベンゼン、トルエン、キシレン、クメン、トリメチルベンゼン等の芳香族炭化水素、ミネラルスピリット、ソルベントナフサ、ケロシン、石油エーテル等の炭化水素系溶媒を挙げることが出来る。
【００２５】
本発明の多孔質状酸化亜鉛薄膜製造用組成物および多孔質状ドープ酸化亜鉛薄膜製造用組成物は、ハロゲン含有有機化合物を含有することを特徴とする。ハロゲン含有有機化合物は、化合物の構造中にハロゲンを有するものであれば特に制限はなく、例えば、炭化水素化合物の塩化物、臭化物、ヨウ化等のハロゲン化物が挙げられ、特に、本発明で使用する有機亜鉛化合物の使用の観点から、特に塩素を含む炭化水素化合物が望ましく、さらに好ましくは塩素を含む芳香族または脂肪族炭化水素が好ましい。これらの例として、クロロベンゼン、ｏ−、p-またはｍ−クロロトルエン、ｏ−またはｍ−ジクロロベンゼン等の塩素を含む芳香族炭化水素化合物、クロロヘキサン、クロロシクロヘキサン等の塩素を含む脂肪族炭化水素等を挙げることが出来る。これらのハロゲンを構造に含む有機化合物は、単独でも2種類以上の混合物のどちらでの使用でもよい。
【００２６】
本発明において、ハロゲン含有有機化合物は多孔質状酸化亜鉛薄膜製造用組成物の構成物として組成物に含有させることが出来、また、組成物を製造する際において、有機溶媒の一部又は全部として使用し、そのまま本発明の組成物に含有させることもできる。これら、ハロゲン含有有機化合物は前述の電子供与性溶媒や炭化水素溶媒と共存して使用しても良い。
【００２７】
前記一般式（１）で表される有機亜鉛化合物におけるＲ1として表されるアルキル基の具体例としては、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、ヘキシル基、イソヘキシル基、ｓｅｃ−ヘキシル基、ｔｅｒｔ−ヘキシル基、２−ヘキシル基、およびヘプチル基を挙げることができる。一般式（１）で表される化合物は、Ｒ1 が炭素数１、２、３、４、５、または６ の化合物であることが好ましい。一般式（１）で表される化合物は、特にＲ1 が炭素数２である、ジエチル亜鉛であることが好ましい。
【００２８】
前記一般式（２）で表される３Ｂ族元素化合物におけるMとして表される金属の具体例としては、Ｂ、Ａｌ、Ｇａ、Ｉｎを挙げことができる。また、Ｘとして表される塩の具体例としては、フッ素、塩素、臭素、ヨウ素、硝酸、硫酸、リン酸を挙げることができる。
一般式（２）で表される３Ｂ族元素化合物は、特に、塩化ホウ素、塩化アルミニウム６水和物、硝酸アルミニウム９水和物、塩化ガリウム、硝酸ガリウム水和物、塩化インジウム４水和物、硝酸インジウム５水和物を挙げることができる。
【００２９】
前記一般式（３）で表される３Ｂ族元素化合物におけるMとして表される金属の具体例としては、Ｂ、Ａｌ、Ｇａ、Ｉｎを挙げことができる。また、Ｒ2、Ｒ3、及びＲ4は水素であることが好ましい。あるいは、Ｒ2、Ｒ3、及びＲ4はアルキル基であることも好ましく、アルキル基の具体例としては、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、ヘキシル基、イソヘキシル基、ｓｅｃ−ヘキシル基、ｔｅｒｔ−ヘキシル基、２−ヘキシル基、およびヘプチル基を挙げることができる。Ｒ2、Ｒ3、及びＲ4 は、少なくとも１つが水素であり、残りがアルキル基であることも好ましい。Ｌとして表される配位子は、トリメチルアミン、トリエチルアミン、トリフェニルアミン、ピリジン、モノフォリン、Ｎ，Ｎ−ジメチルアニリン、Ｎ，Ｎ−ジエチルアニリン、トリフェニルフォスフィン、ジメチル硫黄、ジエチルエーテル、テトラヒドロフランを挙げることができる。一般式（３）で表される３Ｂ族元素化合物は、特に、ジボラン、ボラン−テトラヒドロフラン錯体、ボラン−トリメチルアミン錯体、ボラン−トリエチルアミン錯体、トリエチルボラン、トリブチルボラン、アラン− トリメチルアミン錯体、アラン−トリエチルアミン錯体、トリメチルアルミニウム、ジメチルアミルニウムヒドリド、トリイソブチルアルミニウム、ジイソブチルアルミニウムヒドリド、トリメチルガリウム、トリエチルガリウム、トリメチルインジウム、トリメチルインジウム、トリエチルインジウムを挙げることができる。価格が安く入手が容易であるという点から、トリエチルアルミニウム、トリイソブチルアルミニウム、トリメチルガリウム、トリメチルインジウムが特に好ましい。
【００３０】
本発明の組成物（部分加水分解物２および３）においては、前記一般式（１）で表される有機亜鉛化合物と有機亜鉛化合物に対する前記一般式（２）または（３）で表される３Ｂ族元素化合物のモル比が０．００５〜０．３の割合で添加する。３Ｂ族元素化合物の添加量が多くなり過ぎると、不純物として膜特性を劣化させる傾向がある為、０．００５〜０．１の割合とすることが好ましい。但し、部分加水分解物２ においては、上記モル比で有機亜鉛化合物と３Ｂ族元素化合物を含有する溶液に水を添加して部分加水分解物を得る。また、部分加水分解物３ においては、有機亜鉛化合物を含有する溶液に水を添加して部分加水分解物を得、その上で、上記モル比で３Ｂ族元素化合物を添加する。
【００３１】
前記一般式（１）で表される化合物を前記有機溶媒に溶解した溶液における、前記一般式（１）で表される化合物の濃度は、溶媒への溶解性等を考慮して適宜決定されるが、例えば、０．１〜５０質量％ の範囲とすることが適当であり、１〜３０質量％の範囲が好ましい。前記一般式（１）で表される化合物と前記一般式（２）または（３）で表される３Ｂ族元素化合物を前記電子供与性有機溶媒に溶解した溶液における、前記一般式（１）で表される化合物と前記一般式（２）または（３）で表される３Ｂ族元素化合物の合計量の濃度は、溶媒への溶解性等を考慮して適宜決定されるが、例えば、０．１〜５０質量％の範囲とすることが適当である。
【００３２】
前記一般式（１）の有機亜鉛化合物を部分加水分解した後、前記一般式（２）または（３）の３Ｂ 元素化合物を添加する場合（部分加水分解物３の場合）、前記一般式（１）で表される化合物を前記電子供与性有機溶媒に溶解した溶液における、前記一般式（１）で表される化合物の濃度は、溶媒への溶解性等を考慮して適宜決定されるが、例えば、０．１〜５０質量％の範囲とすることが適当である。
【００３３】
水の添加は、水を他の溶媒と混合することなく行うことも、水を他の溶媒と混合した後に行うこともできる。水の添加は、反応の規模にもよるが、例えば、６０秒〜１０時間の間の時間をかけて行うことができる。生成物の収率が良好であるという観点から、原料である前記一般式（１）の有機亜鉛化合物に水を滴下することにより添加することが好ましい。水の添加は、一般式（１）で表される化合物と電子供与性有機溶媒との溶液を攪拌せずに（ 静置した状態で）または攪拌しながら実施することができる。添加時の温度は、−９０〜１５０℃の間の任意の温度を選択できる。−１５〜３０℃であることが水と有機亜鉛化合物の反応性という観点から好ましい。
【００３４】
水の添加後に、水と一般式（１）で表される化合物と一般式（２）または（３）で表される化合物、もしくは、水と一般式（１）で表される化合物との反応を進行させるために、例えば、１分から４８時間、攪拌せずに（ 静置した状態で）置くか、または攪拌する。反応温度については、−９０〜１５０℃の間の任意の温度で反応させることができる。５〜８０℃であることが部分加水分解物を高収率で得るという観点から好ましい。反応圧力は制限されない。通常は、常圧（大気圧）で実施できる。水と一般式（１）で表される化合物との反応の進行は、必要により、反応混合物をサンプリングし、サンプルをNMRあるいはIR等で分析、もしくは、発生するガスをサンプリングすることによりモニタリングすることができる。
【００３５】
前記の有機溶媒、原料である前記一般式（１）の有機亜鉛化合物、そして水はあらゆる慣用の方法に従って反応容器に導入することができ、溶媒との混合物としても導入することができる。これらの反応工程は回分操作式、半回分操作式、連続操作式のいずれでもよく、特に制限はないが、回分操作式が望ましい。
【００３６】
上記反応により、前記一般式（１）の有機亜鉛化合物と前記一般式（２）または（３）の３Ｂ族元素化合物、もしくは、前記一般式（１）の有機亜鉛化合物は、水により部分的に加水分解されて、部分加水分解物を含む生成物が得られる。一般式（１）の有機亜鉛化合物がジエチル亜鉛である場合、水との反応により得られる生成物についての解析は古くから行われているが、報告により結果が異なり、生成物の組成が明確に特定されている訳ではない。また、水の添加モル比や反応時間等によっても、生成物の組成は変化し得る。本発明においては、生成物の主成分は、部分加水分解物２ については、下記一般式（４）および(５)で表される構造単位と下記一般式（６）で表される構造単位を組み合わせた化合物であるか、あるいはｍ が異なる複数種類の化合物の混合物である。
（Ｒ1−Ｚｎ）−      （４）
−［Ｏ−Ｚｎ］m−    （５）
（ 式中、Ｒ1 は一般式（１）におけるＲ1 と同じであり、ｍは２〜 ２０の整数である。）
【化４】
2015163560.tif 000005
（式中、Ｍは一般式（２）または（３）におけるMと同じであり、Qは一般式（２）または（３）におけるＸ、Ｒ2、Ｒ3、Ｒ4 のいずれかと同じであり、ｍは２〜２０の整数である。）
【００３７】
本発明の多孔質状酸化亜鉛薄膜製造用組成物における部分加水分解物１ や部分加水分解物３については、下記一般式（８）で表される化合物であるか、あるいは、ｍが異なる複数種類化合物の混合物であると推定される。
Ｒ1 −Ｚｎ−［O−Ｚｎ］p−Ｒ1      （８）
（式中、Ｒ1 は一般式（１）におけるＲ1 と同じであり、ｐは２〜２０の整数である。）
【００３８】
本発明の多孔質状３Ｂ族元素をドープした酸化亜鉛薄膜製造用組成物においては、前記有機亜鉛化合物の加水分解の際に、前記３Ｂ族元素化合物を共存させていない場合、反応終了後、前記一般式（２）または（３）の３Ｂ族化合物を添加することにより組成物を製造する。前記３Ｂ族元素化合物の添加量は、前記有機亜鉛化合物の仕込み量に対して０．００５〜０．３である。３Ｂ族元素化合物の添加効果を確実にえるいという観点、および添加量が多くなると不純物として膜特性を劣化させる傾向がある為、０．００５〜０．１が特に好ましい。
【００３９】
加水分解反応終了後、例えば、ろ過、濃縮、抽出、カラムクロマトグラフィー等の一般的な方法によって、上記生成物の一部または全部を回収及び精製することができる。また、加水分解反応終了後に３Ｂ族元素化合物を添加する場合には、ろ過によって、上記生成物の一部または全部を回収及び精製することができる。反応生成物中に、原料である一般式（１） の有機亜鉛化合物が残存する場合には、上記方法で回収することもでき、回収することもできる。
【００４０】
上記方法で有機溶媒から分離して回収した組成物は、反応に使用した有機溶媒と異なる、ハロゲン含有有機化合物からなる、またはハロゲン含有有機化合物を含有する薄膜形成用有機溶媒に溶解して塗布用の溶液とすることもできる。薄膜形成用有機溶媒をハロゲン含有有機化合物からなるものにするか、あるいはハロゲン含有有機化合物を含有するものとすることで、多孔質酸化亜鉛薄膜を形成することができる。ここで用いるハロゲン含有有機化合物は前述と同様のものである。
【００４１】
薄膜形成用有機溶媒として用いることが出来るハロゲン含有有機化合物以外の溶媒の例としては、炭素数５〜２０のより好ましくは炭素数６〜１２の直鎖、分岐炭化水素化合物または環状炭化水素化合物、炭素数６〜２０の、より好ましくは炭素数６〜１２の芳香族炭化水素化合物およびそれらの混合物を例示することが出来る。
【００４２】
これら炭化水素化合物の具体的な例として、ペンタン、n−ヘキサン、ヘプタン、イソヘキサン、メチルペンタン、オクタン、２，２，４−トリメチルペンタン（イソオクタン）、ｎ−ノナン、ｎ−デカン、ｎ−ヘキサデカン、オクタデカン、エイコサン、メチルヘプタン、２，２−ジメチルヘキサン、２−メチルオクタンなどの脂肪族炭化水素；シクロペンタン、シクロヘキサンメチルシクロヘキサン、エチルシクロヘキサン等の脂環式炭化水素、ベンゼン、トルエン、キシレン、クメン、トリメチルベンゼン等の芳香族炭化水素、ミネラルスピリット、ソルベントナフサ、ケロシン、石油エーテル等の炭化水素系溶媒を上げることが出来る。
また薄膜形成用有機溶媒として用いることが出来るハロゲン含有有機化合物以外の溶媒のその他の例としては、１，２ − ジエトキシエタン、１，２−ジブトキエタンやジエチルエーテル、ジｎ−プロピルエーテル、ジイソプロピルエーテル、ジブチルエーテル、テトラヒドロフラン、ジオキサン、グライム、ジグライム、トリグライム、アニソール、メトキシトルエン等のエーテル系溶媒、トリメチルアミン、トリエチルアミン、トリフェニルアミン等のアミン系溶媒等を挙げることができる。
また、これらは単独で使用するのみならず、２ 種類以上を混合して用いることも可能である。
また、有機溶媒を分離することなく反応生成混合物をそのまま、あるいは適宜濃度を調整して塗布用の溶液とすることもできる。
【００４３】
多孔質状酸化亜鉛薄膜形成用組成物や多孔質状３Ｂ族元素をドープした酸化亜鉛薄膜製造用組成物の固形分濃度は１〜３０質量％の範囲を任意に選択できる。濃度が高ければ高いほど少ない塗布回数で薄膜を製造できるが、有機亜鉛化合物の部分加水分解物を含む反応生成物の溶解度、例えば、酸化亜鉛薄膜の形成の容易さを考慮すると１〜１２質量％が好ましい。
【００４４】
［酸化亜鉛薄膜の製造方法］
本発明の多孔質状酸化亜鉛薄膜形成用組成物を用いることで、多孔質状酸化亜鉛薄膜の製造することができる。この製造方法は、具体的には、前記本発明の多孔質状酸化亜鉛薄膜形成用組成物を基板表面に塗布し、次いで、得られた塗布膜を加熱して酸化亜鉛薄膜を形成することを含む。
【００４５】
基板表面への塗布は、ディップコート法、スピンコート法、スプレー熱分解法、インクジェット法、スクリーン印刷法等の慣用手段により実施できる。スプレー熱分解法は、基板を加熱しながらできる方法であり、そのため、塗布と並行して溶媒を乾燥させることができ、条件によっては、の溶媒乾燥のための加熱が不要である場合もある。さらに、条件によっては、乾燥に加えて、有機亜鉛化合物の部分加水分解物の酸化亜鉛への反応も少なくとも一部、進行する場合もある。そのため、後工程である、所定の温度での加熱による酸化亜鉛薄膜形成をより容易に行える場合もある。スプレー熱分解法における基板の加熱温度は、例えば、５０〜２５０℃の範囲であることができる。
【００４６】
組成物の基板表面への塗布は、窒素等の不活性ガス雰囲気下、空気雰囲気下、水蒸気を多く含有した相対湿度が高い空気雰囲気下、酸素等の酸化ガス雰囲気下、水素等の還元ガス雰囲気下、もしくは、それらの混合ガス雰囲気下等のいずれかの雰囲気下、かつ、大気圧または加圧下で実施することができる。本発明の組成物に含まれる生成物は、雰囲気中の水分と反応し徐々に分解することから、不活性ガス雰囲気下で行うことが好ましい。尚、本発明の方法における塗布は、減圧下でも実施できるが、大気圧で実施するのが装置上も簡便であり好ましい。
【００４７】
基板表面へ塗布液を塗布した後、必要により基板を所定の温度とし、溶媒を乾燥した後、所定の温度で加熱することにより酸化亜鉛薄膜を形成させる。
【００４８】
溶媒を乾燥する温度は、例えば、２０〜２００℃の範囲であることができ、共存する有機溶媒の種類に応じて適時設定することができる。溶媒乾燥後の酸化亜鉛形成の為の加熱温度は、例えば、２０〜５００℃の範囲であり、好ましくは２５〜３００℃の範囲であり、さらに好ましくは３０〜２５０℃の範囲である。溶媒乾燥温度とその後の酸化亜鉛形成の為の加熱温度を同一にし、溶媒乾燥と酸化亜鉛形成を同時に行うことも可能である。
【００４９】
必要に応じて、さらに、酸素等の酸化ガス雰囲気下、水素等の還元ガス雰囲気下、水素、アルゴン、酸素等のプラズマ雰囲気下で、上記加熱を行うことにより酸化亜鉛の形成を促進、または、結晶性を向上させることも可能である。酸化亜鉛薄膜の膜厚には特に制限はないが、実用的には０．０１〜５μｍの範囲であることが好ましい。本発明の製造方法によれば、上記塗布（乾燥）加熱を１回以上繰り返すことで、上記範囲の膜厚の薄膜を適宜製造することができる。
【００５０】
さらにこの製造方法により形成される多孔質状ドープされた酸化亜鉛薄膜は、３Ｂ族元素をドープしたものであることから、さらに成膜方法を工夫することにより、低抵抗な膜を得られる可能性が高くなる。
【００５１】
上記製造方法において基板として用いられるのは、例えば、透明基材フィルムであることができ、透明基材フィルムは、プラスチックフィルムであることができる。プラスチックフィルムを形成するポリマーには、ポリエステル（例えば、ポリエチレンテレフタレート（ＰＥＴ）、ポリエチレンナフタレート（ＰＥＮ）、ポリ（メタ）アクリル（例えば、ポリメチルメタクリレート（ＰＭＭＡ））、ポリカーボネート（ＰＣ）、ポリスチレン、ポリビニルアルコール、ポリ塩化ビニル、ポリ塩化ビニリデン、ポリエチレン、環状ポリオレフィン（ＣＯＰ）、エチレン−酢酸ビニル共重合体、ポリウレタン、トリアセテート、セロファンを例示することができる。これら中、ＰＥＴ、ＰＥＮ、ＰＣ、ＰＭＭＡが好ましい。透明基材フィルムはポリマーの種類によって無延伸フィルムであっても、延伸フィルムであってもよい。例えば、ポリエステルフィルム例えばＰＥＴフィルムは、通常、二軸延伸フィルムであり、またＰＣフィルム、トリアセテートフィルム、セロファンフィルム等は、通常、無延伸フィルムである。
【実施例】
【００５２】
以下に本発明を実施例によってさらに詳細に説明するが、これらの実施例は本発明を限定するものではない。全ての有機亜鉛化合物からの部分加水分解物を含む生成物の調製およびそれを用いた成膜は窒素ガス雰囲気下で行い、溶媒は全て脱水および脱気して使用した。
【００５３】
［実施例１］
クロロベンゼン３６０．０ｇ に、ジエチル亜鉛４０．０ｇ を加えた。十分攪拌した後、−１１℃まで冷却した。１１．５重量％ 水を含有したテトラヒドロフラン溶液３０．５ｇを、水のジエチル亜鉛に対するモル比が０．６ になるように滴下した。その後、室温(２０℃)まで昇温し、室温で１８時間反応させた。反応後の生成物は僅かに不溶物で懸濁した黄色透明溶液であった。この生成物をフィルターでろ過を行い、黄色透明溶液３９７．４ｇを得た。反応で得た溶液の一部を真空乾燥により溶媒等を除去した後の1H-NMR（ＴＨＦ−ｄ８，ｐｐｍ）測定により図１のスペクトルを得た。
【００５４】
［参考例１］
実施例１で得たクロロベンゼンを含んだジエチル亜鉛の部分加水分解物を含む生成物含有の溶液をスピンコート法により２５ｍｍ角のガラス基板（コーニング社製、EagleXG）表面上に塗布した。窒素雰囲気下、前記溶液１００μｌを前記ガラス基板に滴下し、回転数１０００ｒｐｍで２０秒間基板を回転させて溶液をガラス基板全体に塗布し、乾燥１０秒の後、基板を１５０℃ 、５分加熱することで溶媒を乾燥させると同時に酸化亜鉛を形成させた。形成された薄膜を走査型電子顕微鏡で観察したところ、図２および図３のように多孔質状であり、酸化亜鉛粒子の結着により形成された空隙が確認された。本薄膜のXRD分析を行ったところ、図４のピークが得られ、本発明の多孔質状酸化亜鉛薄膜製造用組成物を用いて成膜して得られた多孔質状の酸化亜鉛が結晶性であることを確認した。このように本発明の組成物を用いることで塗布および加熱により多孔質状の酸化亜鉛薄膜を得た。
【００５５】
［参考例２］
参考例１において、溶液塗布後の加熱温度を１２０℃とした以外は同様の操作、分析を行った。得られた酸化亜鉛薄膜は図５のように多孔質状であり、XRD分析のピークより、結晶性であることを確認した。
【００５６】
［参考例３］
参考例１において、溶液塗布後の加熱温度を１８０℃とした以外は同様の操作、分析を行った。得られた酸化亜鉛薄膜は図６のように多孔質状であり、XRD分析のピークより、結晶性であることを確認した。
【００５７】
［実施例２］
実施例１で得られたクロロベンゼンを含んだジエチル亜鉛の部分加水分解物を含む生成物含有の溶液２０ｇに、１０重量％のトリエチルガリウムを溶解したキシレン溶液（０．４７g）を仕込んだジエチル亜鉛に対してモル比でＧａ／Ｚｎ＝０．０２になるように室温で添加して十分に混合した。このようにしてクロロベンゼンを含んだガリウムを含有するジエチル亜鉛の部分加水分解物溶液を得た。
【００５８】
［参考例４］
実施例２で得られたクロロベンゼンを含んだガリウムを含有するジエチル亜鉛の部分加水分解物溶液を用いて、参考例１記載の方法と同様にしてスピンコート法による塗布および乾燥・加熱の繰り返しによりガリウムをドープした酸化亜鉛薄膜を成膜した。形成された薄膜を走査型電子顕微鏡で観察したところ、図７のように多孔質状であり、空隙の形成により膜厚も厚くなった。このように本発明の組成物を用いることで塗布および加熱により多孔質状のガリウムドープを酸化亜鉛薄膜を得た。
【００５９】
［比較例１］
実施例１において、クロロベンゼンのかわりに１，２−ジエトキシエタンを用いて塗布液を調製した。参考例２と同様にスピンコート法により酸化亜鉛薄膜を成膜した。形成された薄膜を走査型電子顕微鏡で観察したところ、図８および図９のように緻密で膜厚も薄いものとなり、多孔質状酸化亜鉛薄膜は得られなかった。
【００６０】
［比較例２］
実施例１において、クロロベンゼンのかわりにトルエンを用いて塗布液を調製した。参考例１と同様にスピンコート法により酸化亜鉛薄膜を成膜した。形成された薄膜を走査型電子顕微鏡で観察したところ、図１０および図１１のように緻密で膜厚も薄いものとなり、多孔質状酸化亜鉛薄膜は得られなかった。
【００６１】
［比較例３］
実施例２において、クロロベンゼンのかわりに１，２−ジエトキシエタンを用いて塗布液を調製した。参考例４記載の方法と同様にしてスピンコート法による塗布および乾燥・加熱の繰り返しによりガリウムをドープした酸化亜鉛薄膜を成膜した。形成された薄膜を走査型電子顕微鏡で観察したところ、比較例１と同様に緻密で膜厚も薄いものとなり、多孔質状のガリウムをドープした酸化亜鉛薄膜は得られなかった。
【産業上の利用可能性】
【００６２】
本発明は、多孔質状酸化亜鉛薄膜および多孔質状ドープ酸化亜鉛薄膜の製造分野に有用である。
【図１】
2015163560.tif 000008
【図２】
2015163560.tif 000009
【図３】
2015163560.tif 000010
【図４】
2015163560.tif 000011
【図５】
2015163560.tif 000012
【図６】
2015163560.tif 000013
【図７】
2015163560.tif 000014
【図８】
2015163560.tif 000015
【図９】
2015163560.tif 000016
【図１０】
2015163560.tif 000017
【図１１】
2015163560.tif 000018